(57)【要約】      （修正有）【課題】火葬の前後における取扱いが単純であり、また火葬時の高温焼成にあたって記念品を保護する、物故者の記念品を提供する。【解決手段】棺に遺体と一緒に納められて火葬され、火葬後に故人を供養するために用いられる物故者の記念品本体１１と、これを収納する保持筒１２から構成され、記念品本体１１は耐火材料を用いて所望の形状に造型されて予め焼成されており、記念品本体１１は、耐火材料で形成された保持筒１２内に収納され、かつ保持筒１２の両側開口部には耐熱性グラスファイバー製栓１３を介して抜け止めされ、火葬時に記念品本体１１に遺灰等が付着しないように保護されていて、火葬後には、記念品本体１１を耐熱性グラスファイバー製栓１３をはずして保持筒１２内から取り出して記念品として使用できるようにした。【選択図】図９
0003205819.tif 000002
【実用新案登録請求の範囲】
【請求項１】
棺に遺体と一緒に納められて火葬され、火葬後に故人を供養するために用いられる物故者の記念品本体と、これを収納する保持筒から構成され、
記念品本体は耐火材料を用いて所望の形状に造型されて予め焼成されており、
該記念品本体は、耐火材料で形成された保持筒内に収納され、かつ該保持筒の両側開口部には耐熱性グラスファイバー製栓を介して抜け止めされ、火葬時に前記記念品本体に遺灰等が付着しないように保護されていて、
火葬後には、記念品本体を前記耐熱性グラスファイバー製栓をはずして保持筒内から取り出して記念品として使用できるようにしたことを特徴とする物故者の記念品。
【請求項２】
前記耐火材料を用いて所望の形状に造型されて焼成された記念品本体は、予めその表面に金を含有する釉薬が塗布されており、火葬時の７００℃〜９００℃、主に８００℃前後の範囲内の温度で前記記念品本体表面に融着して金色を発色するように構成されていることを特徴する請求項１記載の物故者の記念品。
【請求項３】
前記一対の耐熱性グラスファイバー製栓は、火葬時の７００℃〜９００℃、主に８００℃前後の範囲内の温度でも融着して固化することがなく、火葬後に前記保持筒内から記念品本体とともに簡単に取り出すことができるように構成されていることを特徴する請求項１または２記載の物故者の記念品。
【考案の詳細な説明】
【技術分野】
【０００１】
本考案は物故者の記念品に関し、故人の遺体と一緒に火葬して故人の魂が乗り移った遺品として祀ることができ、また遺族等が故人を日々偲ぶために携行することもできるようにした物故者の記念品に関する。
【背景技術】
【０００２】
遺族によっては故人の遺骨や遺髪を分けてもらい、金製や銀製の物故者の記念品に収納スペースを形成し、このスペースに遺骨や遺髪を入れて自宅の仏壇に祀って供養することがある。しかしながら、遺族によっては故人の記念になるようなものを身に着けて生活したいと望むものも存在する。
【０００３】
そのため、故人が好きだった物や使用していた物を遺品として棺に納めて一緒に火葬することに代えて、セラミック製の仏像に模したセラミック成形品を火葬する提案がなされている。
１）実開平７−２４３２８号公報（特許文献１参照）は、火葬の際に柩箱に入れて遺体と一緒に焼くための葬儀用具であり、この葬儀用具は、１５００℃以上の高温に対する耐熱性を有するセラミックによって形成されたセラミック部を含み、該セラミック部の周囲には、プラスチックからなる覆い部が形成されている。
２）特開平７−１２４２０７号公報（特許文献２参照）には、耐熱セラミックス製の外郭の穴から、耐熱セラミックス繊維製の充填布に包んだ神仏具を入れ、蓋をした上で、遺体とともに火葬に付すものであって、火葬の間に外郭に衝撃が加わっても、外郭及び充填布が衝撃を和らげ、神仏具の石英ガラス製容器が割れることはなく、よって観音菩薩像が変色したり、汚れたりすることを防止することができる神仏具が示されている。
３）特開平８−８０３２６号公報（特許文献３参照）には、火葬炉内で遺体等と共に火葬に供される副葬品であって、貴金属またはそれらの合金により作製された内部装飾品に対し、その外面形状に沿って耐熱性及び除去性に優れたセラミックスの保護層を付与することにより、火葬炉内温度および焼成雰囲気から内部装飾品を保護し、形状および美観を損なうことなく内部装飾品を容易に取り出すことができる火葬用副葬品が示されている。
４）特開平８−８６４１８号公報（特許文献４参照）には、葬儀の際に遺体と一緒に棺の中に納め、火葬時、棺の中で陶製記念物を作成する際に使用する、耐熱性金属により補強した陶製記念物１個以上を収納できる収納空間を備えたことを特徴とするセラミックファイバー製保護ケースが示されている。
５）特開２００３−１２５９２２号公報（特許文献５参照）には、内部に収容空間を有する容器本体と、この容器本体の前記収容空間に収容された断熱部材と、前記断熱部材により断熱された仏像又は入魂物と、を具備し、前記仏像又は入魂物が金絵付けされた本焼きの陶器磁から形成されていることを特徴とする容器体が示されている。なお、前記断熱部材は耐熱性砂から形成されている。
【先行技術文献】
【特許文献】
【０００４】
【特許文献１】実開平７−２４３２８号公報
【特許文献２】特開平７−１２４２０７号公報
【特許文献３】特開平８−８０３２６号公報
【特許文献４】特開平８−８６４１８号公報
【特許文献５】特開２００３−１２５９２２号公報
【考案の概要】
【考案が解決しようとする課題】
【０００５】
しかし、特許文献１〜５記載の神仏具、火葬用副葬品、供養仏等ではその装飾に心が砕かれていて工程が複雑であり、また火葬時の高温焼成にあたって神仏具、火葬用副葬品、供養仏等を保護する素材や構造においても非常にコストのかかるものとなっていた。
本考案はかかる問題を解消しようとするものであり、火葬の前後における取扱いが単純であり、また火葬時の高温焼成にあたって記念品を保護する素材や構造を工夫してあるので、物故者の記念品を非常に低コストで提供することができるようにしたものである。
【課題を解決するための手段】
【０００６】
すなわち、本考案に係る物故者の記念品は、棺に遺体と一緒に納められて火葬され、火葬後に故人を供養するために用いられる物故者の記念品であって、
該記念品本体は耐火材料を用いて所望の形状に造型されて予め焼成されており、該記念品本体は耐火材料で形成された保持筒内に収納されていて、該保持筒の両側開口部には耐熱性グラスファイバー製栓を介して抜け止めされ、火葬時には前記記念品本体に遺灰等が付着しないように保護されていて、火葬後には前記耐熱性グラスファイバー製栓とともに保持筒内から取り出して記念品として使用できるようにしたことをも特徴とするものである。
【０００７】
本考案に係る物故者の記念品において、前記耐火材料を用いて所望の形状に造型されて焼成された記念品本体は、予めその表面に金を含有する釉薬が塗布されており、火葬時の７００℃〜９００℃、主に８００℃前後の範囲内の温度で前記記念品本体表面に融着して金色を発色するように構成されていることをも特徴するものである。
【０００８】
本考案に係る物故者の記念品において、前記一対の耐熱性グラスファイバー製栓は、火葬時の７００℃〜９００℃、主に８００℃前後の範囲内の温度でも融着して固化することがなく、火葬後に前記保持筒内から記念品本体とともに簡単に取り出すことができるように構成されていることをも特徴とするものである。
【考案の効果】
【０００９】
請求項１に係る物故者の記念品において、該記念品本体は耐火材料を用いて所望の形状に造型されて予め焼成されており、該記念品本体は耐火材料で形成された保持筒内に収納されていて、該保持筒の両側開口部には耐熱性グラスファイバー製栓を介して抜け止めされ、火葬時には前記記念品本体に遺灰等が付着しないように保護されていて、火葬後には前記耐熱性グラスファイバー製栓とともに保持筒内から取り出して記念品として使用できるようにしたものである。
したがって、火葬の前後における取扱いが単純であり、また火葬時の高温焼成にあたって記念品を保護する素材や構造を工夫してあるので、物故者の記念品を非常に低コストで提供することが可能となった。
【００１０】
請求項２に係る物故者の記念品において、前記耐火材料を用いて所望の形状に造型されて焼成された記念品本体は、予めその表面に金を含有する釉薬が塗布されており、火葬時の７００℃〜９００℃、主に８００℃前後の範囲内の温度で前記記念品本体表面に融着して金色を発色するように構成されているため、非常に付加価値の高い物故者の記念品を提供することが可能となった。
【００１１】
請求項３に係る物故者の記念品においては、前記一対の耐熱性グラスファイバー製栓は、火葬時の７００℃〜９００℃、主に８００℃前後の範囲内の温度でも融着して固化することがなく、火葬後に前記保持筒内から記念品本体とともに簡単に取り出すことができ、非常に取扱いの容易な物故者の記念品を提供することが可能となった。
【図面の簡単な説明】
【００１２】
【図１】本考案に係る物故者の記念品の好ましい実施形態を示す組み付け前の段階の平面図である。
【図２】その斜視図である。
【図３】物故者の記念品を保持筒内に収納した状態を示す平面図である。
【図４】その斜視図である。
【図５】保持筒内に収納した物故者の記念品の両側に耐熱性グラスファイバー製栓を詰めて抜け止めした状態を示す平面図である。
【図６】その斜視図である。
【図７】物故者の記念品を保持筒内に収納して両側を耐熱性グラスファイバー製栓を詰めて抜け止めし、化粧箱に収納した状態の平面図である。
【図８】その斜視図である。
【図９】（ａ）は物故者の記念品を化粧箱に収納してさらに蓋を使用する状態の平面図、（ｂ）はその断面図である。
【考案を実施するための形態】
【００１３】
以下、本考案の物故者の記念品の実施の形態を図面に基いて詳細に説明する。
図１ないし図９は本考案に係る物故者の記念品の好ましい実施形態を示すものであり、１１は物故者の記念品、１２は保持筒、１３，１３は耐熱性グラスファイバー製栓、１４は化粧箱、１５はその蓋である。
図１および図２において、物故者の記念品１１は高さ約５〜２０ｃｍ程度で、例えば所望の人物像や仏像のような形態に形成され、その素材としては各種のセラミック素材、酸化物系のアルミナ (Al2O3)、ジルコニア、また水酸化物系のハイドロキシアパタイト、炭化物系の炭化ケイ素 (SiC)等が好適に用いられる。
その代表的な組成（重量％）を下記に示す。
Ａｌ2Ｏ3      ９１．５％
ＳｉＯ2         ４．７％
Ｆｅ2Ｏ3        ０．０１％
ＴｉＯ2         ０．１％
ＣａＯ          ０．７８％
ＭｇＯ          １．００％
Ｋ2Ｏ           ０．０１％
Ｎａ2Ｏ         ０．２５％
Igloss           １．５６％
そして前記セラミック素材を成形型を用いて所望の人物像の記念品本体１１に造型され、乾燥後、室温から１０００℃〜１４００℃の範囲内の温度に所定の時間をかけてゆっくりと昇温され保持されることによって焼成され、白色（または薄茶色）の素地で形成されている。
【００１４】
前記記念品本体１１は図３および図４に示すように、耐火材料で形成された保持筒１２に収納される。
耐火材料で形成された保持筒１２の素材としては各種のセラミック素材が用いられ、その代表的な組成（重量％）を下記に示す。
ＳｉＯ2       ４７．１２％
Ａｌ2Ｏ3      ３９．９０％
Ｆｅ2Ｏ3        ２．２５％
ＣａＯ          ０．３９％
ＭｇＯ          ８．９６％
Ｋ2Ｏ           ０．６１％
Ｎａ2Ｏ         ０．２３％
ＴｉＯ2         ０．５３％
【００１５】
耐火材料で形成された保持筒１２に収納された前記記念品本体１１は、図５および図６に示すように、前記保持筒１２の両側に耐熱性グラスファイバー製栓１３，１３が詰め込まれ、抜け止めされる。
この一対の耐熱性グラスファイバー製栓１３，１３は、火葬時の７００℃〜９００℃、主に８００℃前後の範囲内の温度では融着しない。したがって、火葬後に前記記念品本体１１を取り出す際に、前記一対の耐熱性グラスファイバー製栓１３，１３を前記記念品本体１１とともに押し出すことができ、取り扱いやすい構造となっている。
【００１６】
前記記念品本体１１を保持筒１２に収納した状態で、前記一対の耐熱性グラスファイバー製栓１３，１３は保持筒の両側に詰め込まれ、さらに図７および図８に示すように化粧箱１４内に収納され保持される。図９（ａ）および（ｂ）は化粧箱１４に蓋１５を取り付ける状態を示すものである。
そして、前記化粧箱１４および蓋１５は木製その他の可燃性素材で構成されており、火葬時には焼却されるようになっている。もちろん、該化粧箱１４から取り出して保持筒１２とともに焼却し、焼却後に化粧箱１４に収納しなおしてもよい。
なお、火葬後に取り出した物故者の記念品を携行して持ち歩く際には、印鑑用の巾着袋に類似した巾着袋（図示せず）を利用することができる。
以上のようにしたので、火葬の前後における前記記念品本体１１を収納した前記保持筒１２や両側の耐熱性グラスファイバー製栓１３，１３の取扱いが容易であり、かつ物故者の記念品１１を非常に低コストで提供することが可能となった。
【産業上の利用可能性】
【００１７】
なお、前記の例では物故者の記念品として人物像ないし仏像状に造型したが、その他の記念となる品物の形状に造型してもよく、さらにはペット像等を造型するようにしてもよい。以上のように、物故者の記念品としては種々の形状や形態に造型することが可能である。
【符号の説明】
【００１８】
１１  記念品本体
１２  保持筒
１３，１３  耐熱性グラスファイバー製栓
１４  化粧箱
１５  蓋
【図１】
0003205819.tif 000003
【図２】
0003205819.tif 000004
【図３】
0003205819.tif 000005
【図４】
0003205819.tif 000006
【図５】
0003205819.tif 000007
【図６】
0003205819.tif 000008
【図７】
0003205819.tif 000009
【図８】
0003205819.tif 000010
【図９】
0003205819.tif 000011
【手続補正書】
【提出日】平成28年6月10日(2016.6.10)
【手続補正１】
【補正対象書類名】実用新案登録請求の範囲
【補正対象項目名】全文
【補正方法】変更
【補正の内容】
【実用新案登録請求の範囲】
【請求項１】
棺に遺体と一緒に納められて火葬され、火葬後に故人を供養するために用いられる物故者の記念品本体と、これを収納する保持筒から構成され、
記念品本体は耐火材料を用いて所望の形状に造型されて予め焼成されており、
該記念品本体は、耐火材料で形成された保持筒内に収納され、かつ該保持筒の両側開口部には耐熱性グラスファイバー製栓を介して抜け止めされ、火葬時に前記記念品本体に遺灰が付着しないように保護されていて、
火葬後には、記念品本体を前記耐熱性グラスファイバー製栓をはずして保持筒内から取り出して記念品として使用できるようにしたことを特徴とする物故者の記念品。
【請求項２】
前記耐火材料を用いて所望の形状に造型されて焼成された記念品本体は、予めその表面に金を含有する釉薬が塗布されており、火葬時の７００℃〜９００℃、主に８００℃前後の範囲内の温度で前記記念品本体表面に融着して金色を発色するように構成されていることを特徴する請求項１記載の物故者の記念品。
【請求項３】
前記一対の耐熱性グラスファイバー製栓は、火葬時の７００℃〜９００℃、主に８００℃前後の範囲内の温度でも融着して固化することがなく、火葬後に前記保持筒内から記念品本体とともに簡単に取り出すことができるように構成されていることを特徴する請求項１または２記載の物故者の記念品。